(57)【要約】      （修正有）【課題】付加製造法により３次元の金属部品を製造する方法において、部品の所望の構成に応じて、異方性の特性を有利に活用できるか、または、異方性の特性を低減または回避でき、製品の異方性の特性が局所的な熱機械的負荷条件に適合できる方法を提供する。【解決手段】ａ）エネルギービーム（１４）を走査することにより、金属のベース材料（１２）から前記製品／部品（１１）を順次造形することによって、ｂ）前記製品／部品（１１）の１次方位および２次方位において制御された結晶粒配向を実現し、ｃ）前記製品／部品（１１）の断面形状に整合しているか、または、前記製品／部品（１１）の局所的な負荷条件に整合している、前記エネルギービーム（１４）の特定の走査パターンを用いることにより、２次結晶粒配向が実現される製造方法。【選択図】図１
2014129597.tif 000002
【特許請求の範囲】
【請求項１】
３次元の金属製の製品／部品（１１）の一部または全部の製造方法であって、
ａ）付加製造法を用いて、エネルギービーム（１４）を走査することにより、金属のベース材料（１２）から前記製品／部品（１１）を順次造形するステップを有し、
なお、
ｂ）前記製品／部品（１１）の１次方位および２次方位において制御された結晶粒配向が実現され、
ｃ）前記製品／部品（１１）の断面形状に整合しているか、または、前記製品／部品（１１）の局所的な負荷条件に整合している、前記エネルギービーム（１４）の特定の走査パターンを用いることにより、２次結晶粒配向が実現される
ことを特徴とする製造方法。
【請求項２】
前記部品（１１）の、ヤング係数を最小値にする方向に対して、連続する各層において平行方向と直交方向とに交互にスキャナ経路を配置することにより、前記２次結晶粒配向の制御を行う、
請求項１記載の製造方法。
【請求項３】
特定の２次結晶粒配向にならないようにするため、連続する各層においてスキャナ経路をランダムな角度で回転させる、
請求項１記載の製造方法。
【請求項４】
特定の２次結晶粒配向にならないようにするため、各層の各島内における走査ベクトルを平行にし、かつ、連続する各層において６３°回転させる、
請求項１記載の製造方法。
【請求項５】
前記付加製造技術は、選択的レーザ溶解法（ＳＬＭ）、選択的レーザ焼結法（ＳＬＳ）または電子ビーム融解法（ＥＢＭ）であり、かつ、粉末体の金属のベース材料を使用し、
前記製造方法は、
ａ）前記製品の３次元モデルを生成し、その後、スライス分割プロセスを行って断面を計算するステップと、
ｂ）次に、計算した前記断面を機器制御ユニット（１５）へ供給するステップと、
ｃ）処理に必要な前記ベース材料の粉末を準備するステップと、
ｄ）基板上に、または、既に処理された粉末層上に、一定かつ均等な厚さの粉末層（１２）を設けるステップと、
ｅ）前記制御ユニット（１５）に記憶されている３次元モデルに従い、前記製品の断面に応じてエネルギービーム（１４）を走査することにより溶解を行うステップと、
ｆ）形成された前記断面の上表面を１層の厚さ（ｄ）だけ下降させるステップと、
ｇ）前記３次元モデルの最後の断面に達するまで、前記ステップｃ）〜ｆ）を繰り返すステップと、
ｈ）オプションとして、前記３次元製品（１１）の熱処理を行うステップと
を有し、
前記ステップｅ）において、
・２次結晶粒配向が特定の所望の配向になるようにするため、連続する各層間において、または１層の特定の各領域（島）間において、走査ベクトルが相互に垂直になるように前記エネルギービームを走査する、
または、
・２次結晶粒配向が特定の配向にならないようにするため、連続する各層間において、または１層の特定の各領域（島）間において、走査ベクトル相互間の角度がランダムになるように、前記エネルギービームを走査する、
請求項１から４までのいずれか１項記載の製造方法。
【請求項６】
一定かつ均等な厚さ（ｄ）の粉末層（１２）を形成するのに必要である良好な流動性を実現するために、粉末の粒度分布を前記粉末層（１２）の層厚（ｄ）に合わせて調整する、
請求項５記載の製造方法。
【請求項７】
前記粉末の粒形は球形であり、
前記粉末の正確な粒度分布を、ふるいおよび／または風選（空気分離）により実現する、
請求項５記載の製造方法。
【請求項８】
前記粉末は粉末金属冶金法を用いて、とりわけ、ガスアトマイズ法、水アトマイズ法、プラズマ回転電極法または機械的ミリング法のうちいずれか１つの手法を用いて準備される、
請求項５記載の製造方法。
【請求項９】
前記付加製造法では、前記粉末に代えて懸濁物を用いる、
請求項５記載の製造方法。
【請求項１０】
金属の前記ベース材料は、高温用のＮｉベース合金、Ｃｏベース合金またはＦｅベース合金のうちいずれか１つであるか、または前記合金の組み合わせである、
請求項１から９までのいずれか１項記載の製造方法。
【請求項１１】
前記合金は、微細分散された酸化物を、とりわけＹ２Ｏ３，ＡｌＯ３，ＴｈＯ２，ＨｆＯ２，ＺｒＯ２のうちいずれか１つを含む、
請求項１０記載の製造方法。
【請求項１２】
前記２次結晶粒配向の有利な配列は、特定の部分体積にのみ適用される、
請求項１，２，５のいずれか１項記載の製造方法。
【請求項１３】
請求項１から１２までのいずれか１項記載の製造方法により製造された部品（１１）であって、
ガスタービンの圧縮器、燃焼器またはタービン部分において、有利にはブレード、羽根または熱遮蔽部として用いられる、部品（１１）。
【請求項１４】
前記部品は、断面を有する翼形を含み、
前記２次結晶粒配向は翼形の断面に対応して配列されており、当該翼形の形状に漸次的かつ連続的に合わせて配列されている、
請求項１３記載の部品（１１）。
【請求項１５】
前記２次結晶粒配向は、前記部品の局所的な負荷条件に対応して配列されている、
請求項１３記載の部品（１１）。
【発明の詳細な説明】
【技術分野】
【０００１】
本発明は耐高温性部品の技術に関し、特に、ガスタービン用の高温ガス系統部品の分野に関する。本発明は、たとえば選択的レーザ溶解法（ＳＬＭ）、選択的レーザ焼結法（ＳＬＳ）または電子ビーム溶解法（ＥＭＢ）等の付加製造技術により金属部品／３次元製品を製造する方法に関する。
【背景技術】
【０００２】
付加製造法は、金属製の機能的試作品や機能的部品の製造方法として、ますます魅力的なものとなってきている。ＳＬＭ法、ＳＬＳ法およびＥＢＭ法は、ベース材料として粉末材料を用いることが知られており、粉末床から直接、部品や製品を生成する。他に、既存の部品に金属を局所的に融接する付加製造法もあり、たとえばレーザ金属造形法（ＬＭＦ）、レーザエンジニアドネットシェイピング（ＬＥＮＳ：Laser engineered net shape）または直接金属堆積法（ＤＭＤ）等がある。このように新しい手法で生成される材料は、ロボットまたはＣＮＣ機器を用いて粉末積層装置を所定の経路に沿って移動させることにより、ワイヤまたは粉末のいずれかとして堆積させることができる。
【０００３】
図１に、従来技術から知られているＳＬＭの基本的構成１０を示す。このＳＬＭでは、所定の層厚ｄ、面積および外形の粉末層１２を順次追加していき、その後、制御ユニット１５によって制御して、レーザ装置１３からのレーザビーム１４を走査してこの粉末層１２を融解することにより、３次元製品（部品）１１を製造する。
【０００４】
通常、１層の中では各走査ベクトルが相互に平行であるか（図２ａ参照）、または、１層の中で所定の領域において、各走査ベクトル間の角度が固定である（いわゆるチェストボードパターン。図３ａ参照）。連続した各層間では（すなわち、層ｎと層ｎ＋１との間、層ｎ＋１と層ｎ＋２との間、等々）、走査ベクトルをたとえば９０°の角度だけ回転させるか（図２ｂ，３ｂ参照）、または、９０°またはｎ×９０°と異なる角度だけ回転させる（図４ａ，４ｂ参照）。（連続した各層ごと、または、製品の１層の中でたとえばチェストボード等のパターンの所定の各領域ごとに、スキャナ経路を交互に変えて）上記工程を終えると、ＳＬＭにより作製される製品と比較して良好な品質（最大限の部品／製品密度および幾何学的精度）を実現することができる。
【０００５】
従来技術におけるＳＬＭの典型的な軌道配列を図５に示す。
【０００６】
溶解槽内の典型的な温度分布プロフィールと、その結果、当該溶解槽近傍において生じる温度勾配とに起因して、粉末面（ｘ‐ｙ平面）に対して垂直方向の結晶粒成長がより高速かつ有利に行われるのが促進される。このことにより、粒形がｚ方向（＝１次結晶粒方位、［００１］結晶方向）に伸長した、特徴的な微細構造が生じる。この方向はｘｙ平面に対して垂直である。それゆえ、ｚ方向に延在する第１の試料（図１参照）は、ｘｙ平面（＝２次結晶粒配向方位、２次結晶方位）に延在する第２の試料の特性とは異なる特性を示し、たとえば、ｚ方向におけるヤング係数は一般的に、粉末面（ｘｙ平面）におけるヤング率と異なる。
【０００７】
それゆえ、粉末方式の付加製造技術または他の付加製造技術の１つの特徴的な特性として、物性の異方性が強いという特性がある（たとえば、ヤング率、降伏強さ、引張強度、低サイクル疲労特性、クリープ）。これは、公知の積層造形法と、ＳＬＭ粉末床処理中の局所的な固化条件とに起因するものである。
【０００８】
物性のこのような異方性が欠点となる用途は幾つか存在する。それゆえ本出願人はすでに、レーザ付加製造技術を用いて製造された後の部品の異方性の物性を適切な「造形後」熱処理により縮小させることにより物性をより等方性にできることを開示する２件の特許出願を提出している。これら２件の特許出願は、現時点では未公開である。
【０００９】
最近３０年の間に、方向性凝固（ＤＳ）された単結晶（ＳＸ）のタービン部品が開発されている。これはインベストメント鋳造によって製造され、このようなタービン部品では、１次結晶粒配向および２次結晶粒配向（１次成長方向に対して垂直）における、たとえばヤング率の低い値が、熱機械的負荷状態と整合している。このような整合は、種結晶と結晶粒セレクタとを適用することにより実現され、このような整合により、部品の性能および寿命が格段に向上する。
【００１０】
しかし現在のところ、１次結晶配向および２次結晶配向の両方を制御する上述のような技術は、ＳＬＭにより製造されるパーツ／部品では知られていない。
【００１１】
エピタキシャルレーザ金属造形法（Ｅ‐ＬＭＦ）と称されるジェネレーティブレーザ処理により、単結晶（ＳＸ）基板上に形成される堆積物の微細構造を制御することが可能になってきている。このような手法は、有利な結晶粒配向（ＤＳ）を持つパーツ、または、結晶粒境界が無いパーツ（ＳＸ）を製造することができる。
【００１２】
将来の高温ガス系統部品の構成がより複雑になると、このようなＳＸまたはＤＳパーツ／部品をキャスト法によって経済的に製造することはますます困難になる。というのも、薄い壁の部品または２重壁の部品のキャスト歩留まりが低下することが予測されるからである。さらには、エピタキシャルレーザ金属造形は、ベース材料が既に単結晶配向を有しているパーツにしか適用することができない。
【００１３】
ＳＬＭ技術は、非常に精巧な構成を粉末床から直接生成することができるので、高性能かつ複雑な形状のパーツを製造することができる。それゆえ、キャスト法により製造されるＳＸ部品またはＤＳ部品について上記で述べたのと同様に微細構造を制御することは、ＳＬＭ技術または他のレーザ付加製造技術により製造される部品や試作品に非常に有利となる。さらにヤング率の制御も行ってこれを整合させることにより、上述のように製造される部品の性能が向上し、この部品の可能な使用範囲が一層拡大する。
【発明の概要】
【発明が解決しようとする課題】
【００１４】
本発明の課題は、付加製造法によって、特性が改善された金属部品／３次元製品の全部または一部を製造できる方法であって、部品の所望の構成に応じて、異方性の特性を有利に活用できるか、または、異方性の特性を低減または回避できる方法を実現することである。また本発明の課題は、製品の異方性の特性が局所的な熱機械的負荷条件に適合するのを実現するのに適した方法を実現することでもある。
【課題を解決するための手段】
【００１５】
請求項１に記載の方法により、前記課題および他の課題が解決される。
【図面の簡単な説明】
【００１６】
【図１】従来技術のＳＬＭ製造装置の基本的構成を示す図であり、同装置は本発明でも用いることが可能である。
【図２】ＳＬＭ製造の第１の走査手法（隣接する各層間において９０°の角度を有する走査ベクトルを交互に入れ替える）を示す図である。
【図３】ＳＬＭ製造の第２の走査手法（チェストボード手法）を示す図である。
【図４】ＳＬＭ製造の他の２つの走査手法（隣接する各層間において６３°の角度を有する走査ベクトルを、または、無作為の角度で走査ベクトルを交互に変える）を示す図である。
【図５】従来技術の典型的なＳＬＭの軌道の配列を示す図である。
【図６】ハステロイ（登録商標）Ｘから成る試料の、「造形後」の状態で試験温度として室温と７５０℃とで測定された、２つの異なる走査手法の場合のヤング率の値を示す図である。
【図７】エッチングされた状態のＮｉベース超合金の光学顕微鏡写真と、電子後方散乱回折（ＥＢＳＤ）走査から導出された配向マップとを示す図である。
【発明を実施するための形態】
【００１７】
本発明は、付加製造技術により処理された、Ｎｉ，ＣｏまたはＦｅをベースとする超合金から成る金属部品／３次元製品（たとえば切出片、部品用のインサート）の結晶粒の２次結晶配向の制御を対象とする。この制御を行うためには、製品生成中のスキャナ経路の適切な配置が重要である。
【００１８】
生成される材料の微細構造を制御し、その特徴的な物性異方性を利用するのが有利である。
【００１９】
本発明は、走査および造形の制御により２次結晶配向を制御できるという事実認識に基づいている。
【００２０】
本発明により製造された部品／製品は、制御された２次結晶粒配向を示し、これにより、従来技術の付加製造法により製造された部品と比較して、金属製のパーツや試作品の寿命が長くなり、動作性能が高くなる。
【００２１】
本発明の３次元金属製品／部品の全部または一部の製造方法は、
ａ）付加製造法を用いて、エネルギービームを走査することにより、金属ベース材料から前記製品／部品を順次造形するステップを有し、
なお、
ｂ）前記製品／部品の１次方位および２次方位において制御された結晶粒配向を実現し、
ｃ）その際に、前記製品／部品の断面形状に整合しているか、または、前記製品／部品の局所的な負荷条件に整合した、前記エネルギービームの特定の走査パターンを用いることにより、前記２次結晶粒配向は実現される。
【００２２】
本発明の有利な実施形態では、前記２次結晶粒配向の能動的な制御を行うために、ヤング率を最小値にしたい前記部品の方向に対して平行方向（最初の層）と直交方向（次の層）とに交互に、前記スキャナ経路を配置することを繰り返す。
【００２３】
前記方法は特に、構成が複雑な高温ガス用の小型から中型までのパーツおよび試作品を製造するのに使用することができる。このようなパーツはたとえば、ガスタービンの第１のタービン段、圧縮器または燃焼器において見られる。利点として、新品のパーツの製造にも、再調整プロセス／修理プロセスにおいても、前記方法を使用することができる。
【００２４】
本発明の１実施形態では前記付加製造法は、選択的レーザ溶解法（ＳＬＭ）、選択的レーザ焼結法（ＳＬＳ）または電子ビーム融解法（ＥＢＭ）のいずれかであり、粉末体の金属ベース材料を用いる。
【００２５】
特に、前記ＳＬＭ法またはＳＬＳ法またはＥＢＭ法は、
ａ）前記製品の３次元モデルを生成し、その後、スライス分割プロセスを行って断面を計算するステップと、
ｂ）次に、計算した前記断面を機器制御ユニット（１５）へ供給するステップと、
ｃ）処理に必要な前記ベース材料の粉末を準備するステップと、
ｄ）基板上に、または、既に処理された粉末層上に、一定かつ均等な厚さの粉末層（１２）を設けるステップと、
ｅ）前記制御ユニット（１５）に記憶されている３次元モデルに従い、前記製品の断面に対応してエネルギービーム（１４）を走査することにより溶解を行うステップと、
ｆ）形成された前記断面の上表面を１層の厚さ（ｄ）だけ下降させるステップと、
ｇ）前記３次元モデルにおける最後の断面に達するまで、前記ステップｄ）〜ｆ）を繰り返すステップと、
ｈ）オプションとして、前記３次元製品（１１）の熱処理を行うステップと
を有し、
前記ステップｅ）において、
・特定の所望の２次結晶粒配向を実現するため、連続する各層間において、または１層の特定の各領域（島）間において、走査ベクトルが相互に垂直になるように、前記エネルギービームを走査する、
または、
・２次結晶粒配向が特定の配向にならないように、連続する各層間において、または１層の特定の各領域（島）間において、走査ベクトル相互間の角度がランダムになるように、前記エネルギービームを走査する。
【００２６】
エネルギービーム、たとえば高密度エネルギーレーザビームは、２次結晶粒配向を部品の所望の構成に整合させる所定の走査パターンで走査される。
【００２７】
具体的には、一定かつ均等な厚さの粉末層を形成するのに必要である良好な流動性を実現するために、前記粉末の粒度分布を粉末層の層厚に合わせて調整する。本発明の他の１つの実施形態では、粉末粒は球形である。
【００２８】
本発明の他の１つの実施形態では、粉末の正確な粒度分布を実現するために、ふるいおよび／または風選（空気分離）を用いる。
【００２９】
本発明の他の１つの実施形態では、前記粉末は粉末金属冶金法を用いて、とりわけ、ガスアトマイズ法、水アトマイズ法、プラズマ回転電極法または機械的ミリング法のうちいずれか１つの手法により準備される。
【００３０】
本発明の他の１つの実施形態では、前記金属ベース材料は高温Ｎｉベース合金である。
【００３１】
本発明の他の１つの実施形態では、前記金属ベース材料は高温Ｃｏベース合金である。
【００３２】
本発明の他の１つの実施形態では、前記金属ベース材料は高温Ｆｅベース合金である。
【００３３】
特に、前記合金は微細分散された酸化物であり、特に、Ｙ２Ｏ３、ＡｌＯ３、ＴｈＯ２、ＨｆＯ２、ＺｒＯ２のうちいずれか１つである。
【００３４】
本発明の重要な点は、有利な微細構造を部品全体の体積において実現しなくてもよいということである。その代わりに、局所的な機械的完全性（ＭＩ）の要件に応じて、異なる区域ごとに整合を任意にオンオフすることが可能である。このことは、エピタキシャル成長条件が満たされなくなり、等軸結晶粒成長が生じてしまうと、微細構造の制御が失われてしまうインベストメント鋳造法やＥ（エピタキシャル）‐ＬＭＦに比して有利な点である。
【実施例】
【００３５】
以下、複数の異なる実施例と、添付の図面とを参照して、本発明をより詳細に説明する。
【００３６】
従来技術において既に述べたように、粉末を用いた付加製造技術の１つの特徴的な特性として、積層造形法により生じる物性の異方性が強いという特性がある。
【００３７】
ｚ方向における機械的特性は、粉末平面内にあるｘｙ平面における機械的特性と異なっていることが判明した。一般的に、ｚ方向（造形方向）におけるヤング率はｘｙ平面におけるヤング率より低い。このことは、２つの異なる走査手順すなわち２つの異なる走査パターンを用いて付加製造法により作製されたハステロイ（登録商標）Ｘ製の試料の場合を示す図６から明らかであり、この試験は、室温ＲＴと７５０℃の温度とにおいて行った。このヤング率は、「造形後」の状態において測定したものである。粉末ベースの製品の製造と、このプロセス中のエネルギービームと材料との相互作用の内在的な冷却速度が高いこととに起因して、材料の化学的組成は非常に均質であり、基本的にセグリゲーションが無い。さらに、「造形後」の状態における材料は非常に緻密な微細構造を有しており（たとえば沈殿および粒度）、従来の手法で鋳造または鍛造された超合金と比較して格段に緻密である。走査手順Ｉにより実現されるヤング率は常に、別の走査手順Ｍと比較して格段に低いものとなった。このことは、１次方位（ｚ方向）および２次方位（ｘｙ平面）の双方に当てはまり、また、２つの異なる温度（室温ＲＴおよび７５０℃）にも当てはまる。
【００３８】
［００１］方位における柱状結晶粒成長について観察される様子は周知である。しかし、ｘｙ平面にも同様の方向依存性が存在する。特定の処理設備を用いると、２次平面（スキャナ移動平面）内における［００１］成長を制御できることが判明した。
【００３９】
本発明の３次元金属製品／部品の製造方法は、
ａ）付加製造法を用いて、エネルギービームを走査することにより、金属ベース材料から前記製品／部品を順次造形するステップを有し、
なお、
ｂ）前記製品／部品の１次方位および２次方位において制御された結晶粒配向を実現し、
ｃ）その際に、２次結晶粒配向は、前記製品／部品の断面形状に整合した、前記エネルギービームの特定の走査パターンを用いることにより、または、前記製品／部品の局所的な負荷条件に整合した、前記エネルギービームの特定の走査パターンを用いることにより実現される。
【００４０】
本発明に重要なのは、２次結晶粒配向が部品の特徴的な負荷条件に整合すること、たとえば、部品の断面形状に合っていることである。
【００４１】
本発明の１つの実施形態では、前記２次結晶粒配向の能動的な制御を行うために、前記部品の、ヤング率の値を最小値にしたい方向に対して、前記スキャナ経路を交互に平行方向（最初の層）と直交方向（次の層）とに配置し、後続の層においてもこの交互配置を繰り返す。
【００４２】
前記付加製造技術はとりわけ、選択的レーザ溶解法（ＳＬＭ）、選択的レーザ焼結法（ＳＬＳ）、および電子ビーム溶解法（ＥＢＭ）である。上記粉末ベースの付加製造技術は、たとえばガスタービンのブレードまたは翼等の製品の全部または一部を造形するために、たとえばブレード冠部造形に用いることができる。前記製品は、たとえば部品全体の修理工程に使用されるインサートまたは切出片とすることもできる。
【００４３】
前記付加製造技術として、選択的レーザ溶解法ＳＬＭ、選択的レーザ焼結法ＳＬＳまたは電子ビーム融解法ＥＢＭを使用する場合、本発明の方法は、
ａ）前記製品の３次元モデルを生成し、その後、スライス分割プロセスを行って断面を計算するステップと、
ｂ）次に、計算した前記断面を機器制御ユニット（１５）へ供給するステップと、
ｃ）処理に必要な前記ベース材料の粉末、たとえばＮｉベース超合金の粉末を準備するステップと、
ｄ）基板上に、または、既に処理された粉末層上に、一定かつ均等な厚さの粉末層（１２）を設けるステップと、
ｅ）前記制御ユニット（１５）に記憶されている３次元モデルに従い、前記製品の断面に応じてエネルギービーム（１４）を走査することにより溶解を行うステップと、
ｆ）形成された前記断面の上表面を１層の厚さ（ｄ）だけ下降させるステップと、
ｇ）前記３次元モデルの最後の断面に達するまで、前記ステップｄ）〜ｆ）を繰り返すステップと、
ｈ）オプションとして、前記３次元製品（１１）の熱処理を行うステップと
を有し、
前記ステップｅ）において、
・２次結晶粒配向が特定の所望の配向になるようにするため、連続する各層間において、または１層の特定の各領域（島）間において、走査ベクトルが相互に垂直になるように、前記エネルギービームを走査する、
または、
・２次結晶粒配向が特定の配向にならないようにするため、連続する各層間において、または１層の特定の各領域（島）間において、走査ベクトル相互間の角度がランダムになるように、前記エネルギービームを走査する。
【００４４】
図７は、エッチングされた状態のＮｉベース超合金の光学顕微鏡写真と、電子後方散乱回折（ＥＢＳＤ）走査から得られた配向マップとを示す図である。さらに、ＥＢＳＤにより得られた有利な結晶方位を、造形方向ｚを基準とし、極点図（００１）および逆極点図として表されている。配向マップはすべて、造形方向ｚを基準として標準的な逆極点図（ＩＰＦ）カラーコードを用いて色表示している。結晶粒はｚ軸上のみでなく、ｘｙ平面内にも有利な配向を示すことが分かる。さらに、２次結晶粒配向は、行ったレーザ移動にも応じて決まる（たとえばｘｙ平面内において４５°）。
【００４５】
このように調整したＳＬＭ造形法により、加わる負荷が最も大きい領域において最適な機械的特性を有する部品を、たとえばガスタービンブレードを製造することができる。こうするためには、ヤング率が最小値となる方位をブレードの負荷条件に合わせる。
【００４６】
ここで重要なのは、１次結晶粒配向だけでなく２次結晶粒配向も、部品の所期の構成に有利に合致することである。このことにより動作寿命が長くなる。
【００４７】
２次結晶粒配向を能動的に制御するためには、部品の、ヤング率を最小にしたい方向に対してスキャナ経路を平行かつ直交方向に配置することである。各異なる層ごとにスキャナ経路の方向を角度変化するときには、この角度変化は常に９０°または９０°の倍数でなければならない（図２ａ，２ｂ参照）。
【００４８】
本発明は、１層の各所定領域（島）間または各層間において走査ベクトルを相互に垂直にして用いることにより、２次結晶配向が形成されるという事実認識に基づいている。
【００４９】
また、有利な２次配向を用いずに（特定の決まった２次配向にならないように）、各層の各島内において相互に平行な複数の走査ベクトルを使用し、各次の層ではこの走査ベクトルをたとえば６３°回転させるか（図４ａ，４ｂ）、または、各層の各島内においてランダムな角度で走査ベクトルをそれぞれバラバラに変化させることも可能である（図４ｃ，４ｄ）。この不定の第２配向の最適な走査パターンは、６３°／ｘｘ°である。
【００５０】
本発明の重要な点は、有利な微細構造をパーツ全体の体積において実現しなくてもよいということである。その代わりに、局所的な機械的完全性（ＭＩ）の要件に応じて、異なる区域ごとに整合を任意にオンオフすることが可能である。このことは、エピタキシャル成長条件が満たされなくなり、等軸結晶粒成長が生じてしまうと、微細構造の制御が失われてしまうインベストメント鋳造法やＥ‐ＬＭＦに比して有利な点である。
【００５１】
有利には、一定かつ均等な厚さｄを有する粉末層を形成するのに必要である良好な流動性を実現するために、ＳＬＭ法、ＳＬＳ法またはＥＢＭ法にて使用される粉末の粒度分布を層厚ｄに合わせて調整する。
【００５２】
有利には、これらの手法にて使用される粉末の粉末粒は球形である。粉末の正確な粒度分布は、ふるいおよび／または風選（空気分離）により実現することができる。さらに、ガスアトマイズ法、水アトマイズ法、プラズマ回転電極法、機械的ミリング、または類似の粉末冶金法によって粉末を得ることも可能である。
【００５３】
他に、粉末の代わりに懸濁物を用いることが可能な場合もある。
【００５４】
上記高温材料がＮｉベース合金である場合、使用できる市販の合金は多数存在し、たとえばWaspaloy（登録商標）、ハステロイ（登録商標）X、IN617（登録商標）、IN718（登録商標）、IN625（登録商標）、Mar-M247（登録商標）、IN100（登録商標）、IN738（登録商標）、1N792（登録商標）、Mar-M200（登録商標）、B1900（登録商標）、RENE 80（登録商標）、Alloy 713（登録商標）、Haynes 230（登録商標）、Haynes 282（登録商標）、または他の誘導体を用いることができる。
【００５５】
上記高温材料がＣｏベース合金である場合、たとえばFSX 414（登録商標）、X-40（登録商標）、X-45（登録商標）、MAR-M 509（登録商標）またはMAR-M 302（登録商標）等、使用可能な市販の合金は多数存在する。
【００５６】
上記高温材料がＦｅベース合金である場合、たとえばA 286（登録商標）、Alloy 800 H（登録商標）、N 155（登録商標）、S 590（登録商標）、Alloy 802（登録商標）、インコロイ MA 956（登録商標）、インコロイ MA 957（登録商標）またはPM 2000（登録商標）等、使用可能な市販の合金は多数存在する。
【００５７】
特に上記合金は、たとえばＹ２Ｏ３、ＡｌＯ３、ＴｈＯ２、ＨｆＯ２、ＺｒＯ２等の微細分散された酸化物を含むことができる。
【００５８】
１つの有利な実施形態では、本発明の方法により製造される部品はターボ機械用のブレードまたは翼である。このブレード／翼は、断面を有する翼形を持ち、２次結晶粒配向はこの翼形断面に合わせて配列され、２次結晶粒配向を翼形の形状に漸次的かつ連続的に適合していく。このことにより、非常に良好な機械的特性および疲労特性を実現することができる。
【００５９】
発明の概要：
機械的試験および微細構造評価を行った結果、ＳＬＭ法または他の付加製造法により造形された試料の特性の異方性が非常に高いことが判明した。第２結晶粒配向が部品の所期の構成に適合するようにエネルギービームを走査および制御することにより（特徴的な負荷条件に整合）、加わる負荷が最も大きい領域において最適な機械的特性を有する部品を製造することができる。こうするためには、ヤング率が最小値となる方位を、部品の負荷条件に整合する。
【符号の説明】
【００６０】
１０  ＳＬＭ装置
１１  製品（３Ｄ）、部品
１２  粉末層
１３  レーザ装置
１４  レーザビーム
１５  制御ユニット
ｄ    層厚（粉末層）
【図１】
2014129597.tif 000003
【図２】
2014129597.tif 000004
【図３】
2014129597.tif 000005
【図４】
2014129597.tif 000006
【図５】
2014129597.tif 000007
【図６】
2014129597.tif 000008
【図７】
2014129597.tif 000009
【外国語明細書】
2014129597.tif 000010
2014129597.tif 000011
2014129597.tif 000012
2014129597.tif 000013
2014129597.tif 000014
2014129597.tif 000015
2014129597.tif 000016
2014129597.tif 000017
2014129597.tif 000018
2014129597.tif 000019
2014129597.tif 000020
2014129597.tif 000021
2014129597.tif 000022
2014129597.tif 000023
2014129597.tif 000024
2014129597.tif 000025
2014129597.tif 000026
2014129597.tif 000027
2014129597.tif 000028
2014129597.tif 000029
2014129597.tif 000030
2014129597.tif 000031
2014129597.tif 000032
2014129597.tif 000033
2014129597.tif 000034
2014129597.tif 000035
2014129597.tif 000036